СПОСОБ ИЗГОТОВЛЕНИЯ АЛМАЗНЫХ ШЛИФОВАЛЬНЫХ ГОЛОВОК

1. Способ изготовления алмазной шлифовальной головки, включающий сборку пресс-формы с установлением корпуса, засыпку в пресс-форму  шихты, содержащей смесь алмазного порошка с порошковой смесью металлической связки М2-01, холодное прессование, спекание и горячее прессование (уплотнение) и извлечение из формы инструмента, отличающийся тем, что в пресс-форму устанавливают переходной  корпус в виде стальной резьбовой омедненной шпильки длиной равной 2/3  высоты алмазоносной части, а основной цилиндрический корпус (хвостовик)  приваривают к переходному корпусу  методом конденсаторной сварки.
2. Способ по п. 1, отличающийся тем, что в качестве материала основного корпуса используют закаленные качественные среднеуглеродистые стали с твердостью 48…60 HRC.
3. Способ по п. 1, отличающийся тем, что холодное прессование алмазоносного слоя со вставкой в виде стальной омедненной шпильки выполняют при давлении 300…400 МПа в отдельном пресс-инструменте, после чего полученный брикет извлекается и спекается в вакууме при 700°С, а затем прессуется при давлении  не более 300 МПа  в предварительно нагретом до 500°С пресс-инструменте из жаропрочной стали, внутренний диаметр которого на 0,5…1,0 мм больше, чем диаметр холоднопрессованных брикетов.